(57)【要約】下記構造単位（Ｉ）、（ＩＩ）、（ＩＩＩ）、（ＩＶ）および（Ｖ）から構成される液晶性ポリエステル樹脂１００重量部およびガラス繊維１０〜１００重量部を少なくとも含有する液晶性樹脂組成物であって、前記ガラス繊維の重量平均繊維長（Ｍｗ）が２００〜５００μｍであり、繊維長１５００μｍ以上のガラス繊維を全ガラス繊維中０．１〜５．０重量％含有することを特徴とする液晶性ポリエステル樹脂組成物。【化１】2012090411.tif 000009
2012090411.tif 000002
【特許請求の範囲】
【請求項１】
下記構造単位（Ｉ）、（ＩＩ）、（ＩＩＩ）、（ＩＶ）および（Ｖ）から構成される液晶性ポリエステル樹脂１００重量部およびガラス繊維１０〜１００重量部を少なくとも含有する液晶性樹脂組成物であって、
前記ガラス繊維の重量平均繊維長（Ｍｗ）が２００〜５００μｍであり、
繊維長１５００μｍ以上のガラス繊維を、全ガラス繊維中０．１〜５．０重量％含有することを特徴とする液晶性ポリエステル樹脂組成物。
【化１】
2012090411.tif 000007
【請求項２】
前記ガラス繊維の重量累積粒度分布曲線における累積度９０％繊維長（Ｄ９０）と累積度１０％繊維長（Ｄ１０）の比（Ｄ９０／Ｄ１０）が、５．０以下であることを特徴とする請求項１記載の液晶性ポリエステル樹脂組成物。
【請求項３】
請求項１もしくは２に記載の液晶性ポリエステル樹脂組成物中のガラス繊維の繊維長度数分布における最頻値（Ｓ）の繊維長が、重量平均繊維長（Ｍｗ）の０．２５倍以上０．９０倍未満であることを特徴とする請求項１もしくは２記載の液晶性ポリエステル樹脂組成物。
【請求項４】
構造単位（Ｉ）が、構造単位（Ｉ）、（ＩＩ）および（ＩＩＩ）の合計に対して６５〜８０モル％であり、
構造単位（ＩＩ）が、構造単位（ＩＩ）および（ＩＩＩ）の合計に対して５５〜８５モル％であり、
構造単位（ＩＶ）が、構造単位（ＩＶ）および（Ｖ）の合計に対して５０〜９５モル％であることを特徴とする請求項１〜３のいずれか記載の液晶性ポリエステル樹脂組成物。
【請求項５】
少なくとも下記構造単位（Ｉ）、（ＩＩ）、（ＩＩＩ）、（ＩＶ）および（Ｖ）から構成される液晶性ポリエステル樹脂およびガラス繊維を、複数の供給口を有する押出機により溶融混練する液晶性ポリエステル樹脂組成物の製造方法であって、
押出機駆動側の第１供給口から液晶性ポリエステル樹脂を供給し、
第１供給口よりも下流側にある第２供給口からガラス繊維を供給し、
ガラス繊維供給部における液晶性ポリエステル樹脂の剪断速度１００ｓ-1における溶融粘度を１００〜５０００Ｐａ・ｓとすることを特徴とする請求項１〜４のいずれか記載の液晶性ポリエステル樹脂組成物の製造方法。
【化２】
2012090411.tif 000008
【請求項６】
請求項１〜４のいずれか記載の液晶性ポリエステル樹脂組成物を射出成形してなる成形品。
【請求項７】
成形品がコネクターであることを特徴とする請求項６記載の成形品。
【発明の詳細な説明】
【技術分野】
【０００１】
本発明は、液晶性ポリエステル樹脂組成物及びその製造方法とそれからなる成形品に関する。
【背景技術】
【０００２】
近年、プラスチックの高性能化に対する要求がますます高まり、種々の新規性能を有するポリマーが数多く開発され、市場に供されている。中でも分子鎖の平行な配列を特徴とする光学異方性を示す液晶性ポリエステルなどの液晶性樹脂は、優れた成形性と機械的性質を有する点で注目されており、機械部品、電気・電子部品などに用途が拡大されつつある。液晶性樹脂は、特に、良流動性を必要とするコネクターなどの電気・電子部品に好適に用いられている。【０００３】
これら、機械部品、電機・電子部品は小型化・精密化が進んでおり、成形品の肉厚も非常に薄肉になっている。このため、製品強度の向上、異方性の低減を目的として、繊維状無機充填材を充填した液晶性ポリエステル樹脂組成物が使用されている。【０００４】
例えば、ウェルド強度と成形品表面の平滑性を改善することを目的として、以下のような液晶性樹脂組成物が提案されている（例えば、特許文献１参照）。この液晶性樹脂組成物は、液晶性樹脂１００重量部に対して、最大繊維長が１０００μｍ以下で、かつ重量平均繊維長が２００μｍ以上４５０μｍ以下である繊維状充填剤を、２０〜８０重量部配合してなる液晶性樹脂組成物である。【０００５】
また、ブリスターの抑制、ゲート部および流動末端部のガラス繊維の突出しを抑制することを目的として、以下のような液晶性樹脂組成物が提案されている（例えば、特許文献２参照）。この液晶性樹脂組成物は、（ｉ）数平均繊維長が５０〜１２０μｍ、かつ繊維長２０〜１５０μｍの含有率が８０％以上であるガラス繊維５〜５０重量％と、（ｉｉ）液晶性ポリマー９５〜５重量％と、を含有する液晶性樹脂組成物である。【０００６】
また、非対称電子部品向けに機械的性質が良好で、そり変形を少なくすることを目的として、以下のような液晶性ポリマー組成物が開示されている（例えば、特許文献３参照）。この液晶性ポリマー組成物は、（ｉ）平均繊維径が５〜３０μｍ、繊維長１０μｍ以下のものを除外した重量平均繊維長が２５０〜３５０μｍであり、かつ繊維長７００μｍ以上のものの割合が５重量％以内である繊維状充填材と、（ｉｉ）平均粒子径が０．５〜２００μｍである板状充填材と、を配合してなる液晶性ポリマー組成物である。
【先行技術文献】
【特許文献】
【０００７】
【特許文献１】特開２００９−２１５５３０（特許請求の範囲、実施例）
【特許文献２】特開２００９−１９１０８８（特許請求の範囲、実施例）
【特許文献３】ＷＯ２００８−０２３８３９（特許請求の範囲、実施例）
【発明の概要】
【発明が解決しようとする課題】
【０００８】
機械部品、電機・電子部品の中には、スナップフィット部やネジ構造を有するものが多数あり、近年の部品の小型化・精密化に伴い、材料に求められるスナップフィット性、セルフタッピング性が高くなっている。前記特許文献１〜２に開示される樹脂組成物は、長繊維長のガラス繊維含有量が少なく、ウェルド強度が低く、靭性に劣り、嵌合部を有する部品などに求められるスナップフィット性が不十分であった。また、特許文献３に開示される樹脂組成物は、ガラス繊維の折損が大きくなることから、ネジ構造を持つ成形品などに求められるセルフタッピング性、ウェルド強度、スナップフィット性に課題があった。【０００９】
本発明は、上述の課題の少なくとも一部を解決し、流動バラツキが少なく、スナップフィット性やセルフタッピング性、ウェルド強度の高い成形品を得ることができる液晶性ポリエステル樹脂組成物を提供することを課題とする。
【課題を解決するための手段】
【００１０】
本発明の実施形態は、上記課題の少なくとも一部を解決するため、以下に挙げる構成の少なくとも一部を有する。【００１１】
（１）下記構造単位（Ｉ）、（ＩＩ）、（ＩＩＩ）、（ＩＶ）および（Ｖ）から構成される液晶性ポリエステル樹脂１００重量部およびガラス繊維１０〜１００重量部を少なくとも含有する液晶性ポリエステル樹脂組成物である。この液晶性樹脂組成物においては、前記ガラス繊維の重量平均繊維長（Ｍｗ）が２００〜５００μｍである。この液晶性樹脂組成物は、繊維長１５００μｍ以上のガラス繊維を全ガラス繊維中０．１〜５．０重量％含有する。
【化１】
2012090411.tif 000003
【００１２】
（２）上記（１）記載の液晶性ポリエステル樹脂組成物である。この液晶性ポリエステル樹脂組成物は、前記ガラス繊維の重量累積粒度分布曲線における累積度９０％繊維長（Ｄ９０）と累積度１０％繊維長（Ｄ１０）の比（Ｄ９０／Ｄ１０）が５．０以下である。【００１３】
ただし、上記（１）記載の液晶性ポリエステル樹脂組成物において、比（Ｄ９０／Ｄ１０）は、５．０より大きくてもよい。【００１４】
（３）上記（１）もしくは（２）に記載の液晶性ポリエステル樹脂組成物である。この液晶性ポリエステル樹脂組成物中のガラス繊維の繊維長度数分布における最頻値の繊維長が重量平均繊維長の０．２５倍以上０．９０倍未満である。【００１５】
ただし、上記（１）もしくは（２）に記載の液晶性ポリエステル樹脂組成物において、ガラス繊維の繊維長度数分布における最頻値の繊維長は、重量平均繊維長の０．２５倍未満であってもよく、重量平均繊維長の０．９０倍以上であってもよい。【００１６】
（４）上記（１）〜（３）のいずれか記載の液晶性ポリエステル樹脂組成物である。この液晶性ポリエステル樹脂組成物においては、構造単位（Ｉ）が構造単位（Ｉ）、（ＩＩ）および（ＩＩＩ）の合計に対して６５〜８０モル％である。構造単位（ＩＩ）が構造単位（ＩＩ）および（ＩＩＩ）の合計に対して５５〜８５モル％である。構造単位（ＩＶ）が構造単位（ＩＶ）および（Ｖ）の合計に対して５０〜９５モル％である。【００１７】
ただし、上記（１）〜（３）のいずれか記載の液晶性ポリエステル樹脂組成物においては、構造単位（Ｉ）が構造単位（Ｉ）、（ＩＩ）および（ＩＩＩ）の合計に対して６５モル％未満であってもよく、８０モル％を超えることとしてもよい。そして、構造単位（ＩＩ）が構造単位（ＩＩ）および（ＩＩＩ）の合計に対して５５モル％未満であってもよく、８５モル％を超えることとしてもよい。構造単位（ＩＶ）が構造単位（ＩＶ）および（Ｖ）の合計に対して５０モル％未満であってもよく、９５モル％を超えることとしてもよい。【００１８】
（５）上記（１）〜（４）のいずれか記載の液晶性ポリエステル樹脂組成物の製造方法である。この製造方法においては、少なくとも下記構造単位（Ｉ）、（ＩＩ）、（ＩＩＩ）、（ＩＶ）および（Ｖ）から構成される液晶性ポリエステル樹脂およびガラス繊維を、複数の供給口を有する押出機により溶融混練する。押出機駆動側の第１供給口から液晶性ポリエステル樹脂を供給する。第１供給口よりも下流側にある第２供給口からガラス繊維を供給する。ガラス繊維供給部における液晶性ポリエステル樹脂の剪断速度１００ｓ-1における溶融粘度を１００〜５０００Ｐａ・ｓとする。
【化２】
2012090411.tif 000004
【００１９】
ただし、上記（１）〜（４）のいずれか記載の液晶性ポリエステル樹脂組成物の製造方法においては、ガラス繊維供給部における液晶性ポリエステル樹脂の剪断速度１００ｓ-1における溶融粘度は、１００Ｐａ・ｓ未満であってもよく、５０００Ｐａ・ｓを超えることとしてもよい。【００２０】
（６）上記（１）〜（４）のいずれか記載の液晶性ポリエステル樹脂組成物を射出成形してなる成形品。【００２１】
ただし、上記（１）〜（４）のいずれか記載の液晶性ポリエステル樹脂組成物は、他の方法で成形されてもよい。【００２２】
（７）成形品がコネクターであることを特徴とする上記（６）記載の成形品。【００２３】
ただし、上記（６）記載の成形品は、コネクター以外の部材として用いられるものとすることもできる。
【発明の効果】
【００２４】
本発明の実施形態の液晶性ポリエステル樹脂組成物は、流動バラツキが少ない。本発明の実施形態の液晶性ポリエステル樹脂組成物によれば、スナップフィット性やセルフタッピング性、ウェルド強度に優れた成形品を得ることができる。本発明の実施形態の液晶性ポリエステル樹脂組成物は、形状が複雑で薄肉の電気・電子部品や機械部品に好適に用いられ、嵌合部品やネジ構造を持つ成形品に特に有用である。
【図面の簡単な説明】
【００２５】
【図１】実施例においてスナップフィット性の評価に用いたスナップフィット部を有する成形品を示す概略図である。
【図２】図１におけるスナップフィット部の拡大図（正面）である。
【図３】図１におけるスナップフィット部の拡大図（側面）である。
【図４】実施例においてスナップフィット性の評価に用いたスナップフィット部を有する成形品と基板の取り付けを示す概略図である。
【発明を実施するための形態】
【００２６】
本発明の実施形態の液晶性ポリエステル樹脂組成物は、下記構造単位（Ｉ）、（ＩＩ）、（ＩＩＩ）、（ＩＶ）および（Ｖ）から構成される液晶性ポリエステル樹脂１００重量部に対して、特定の繊維長をもつガラス繊維を１０〜１００重量部含有する。
【００２７】
液晶性ポリエステル樹脂は、例えば芳香族オキシカルボニル単位、芳香族および／または脂肪族ジオキシ単位、芳香族および／または脂肪族ジカルボニル単位などから選ばれた構造単位からなる。液晶性ポリエステル樹脂は、異方性溶融相を形成する。
【００２８】
本発明の実施形態において、液晶性ポリエステル樹脂は、下記構造単位（Ｉ）、（ＩＩ）、（ＩＩＩ）、（ＩＶ）および（Ｖ）から構成される。かかる液晶性ポリエステル樹脂は、固化速度が低く樹脂同士の密着性が向上することから、ウェルド強度を向上させることができる。
【化２】
2012090411.tif 000005
【００２９】
上記構造単位（Ｉ）はｐ−ヒドロキシ安息香酸から生成した構造単位を示す。構造単位（ＩＩ）は４，４’−ジヒドロキシビフェニルから生成した構造単位を示す。構造単位（ＩＩＩ）はハイドロキノンから生成した構造単位を示す。構造単位（ＩＶ）はテレフタル酸から生成した構造単位を示す。構造単位（Ｖ）はイソフタル酸から生成した構造単位を示す。構造単位（Ｉ）はスナップフィット性の向上に寄与する。構造単位（ＩＩ）〜構造単位（Ｖ）はウェルド強度の向上に寄与する。
【００３０】
構造単位（Ｉ）は、構造単位（Ｉ）、（ＩＩ）および（ＩＩＩ）の合計に対して６５〜８０モル％が好ましい。特にガラス繊維との濡れ性が向上することから、より好ましくは、構造単位（Ｉ）は、構造単位（Ｉ）、（ＩＩ）および（ＩＩＩ）の合計に対して６８〜７８モル％である。
【００３１】
また、構造単位（ＩＩ）は、構造単位（ＩＩ）および（ＩＩＩ）の合計に対して５５〜８５モル％が好ましい。結晶性を低減して靭性が向上し、セルフタッピング性がより向上することから、より好ましくは、構造単位（ＩＩ）は、構造単位（ＩＩ）および（ＩＩＩ）の合計に対して５５〜７８モル％であり、最も好ましくは５８〜７３モル％である。
【００３２】
また、構造単位（ＩＶ）は、構造単位（ＩＶ）および（Ｖ）の合計に対して５０〜９５モル％が好ましい。結晶性を低減して靭性が向上し、セルフタッピング性がより向上することから、より好ましくは、構造単位（ＩＶ）は、構造単位（ＩＶ）および（Ｖ）の合計に対して５５〜９０モル％であり、最も好ましくは６０〜８５モル％である。
【００３３】
構造単位（ＩＩ）および（ＩＩＩ）の合計と（ＩＶ）および（Ｖ）の合計は等モルであることが好ましい。ここで、「実質的に等モル」とは、末端を除くポリマー主鎖を構成する構造単位が等モルであることを示す。このため、末端を構成する構造単位まで含めた場合には必ずしも等モルとはならない態様も、「実質的に等モル」の要件を満たしうる。ポリマーの末端基を調節するために、ジカルボン酸成分またはジヒドロキシ成分を過剰に加えてもよい。
【００３４】
本発明の実施形態において使用する上記液晶性ポリエステル樹脂は、公知のポリエステルの重縮合法に準じて製造できる。例えば、次の製造方法が好ましく挙げられる。
（１）ｐ−アセトキシ安息香酸および４，４’−ジアセトキシビフェニル、ジアセトキシベンゼンとテレフタル酸、イソフタル酸から脱酢酸重縮合反応によって液晶性ポリエステルを製造する方法。
（２）ｐ−ヒドロキシ安息香酸および４，４’−ジヒドロキシビフェニル、ハイドロキノンとテレフタル酸、イソフタル酸に無水酢酸を反応させて、フェノール性水酸基をアシル化した後、脱酢酸重縮合反応によって液晶性ポリエステルを製造する方法。
（３）ｐ−ヒドロキシ安息香酸のフェニルエステルおよび４，４’−ジヒドロキシビフェニル、ハイドロキノンとテレフタル酸、イソフタル酸のジフェニルエステルから脱フェノール重縮合反応により液晶性ポリエステルを製造する方法。
（４）ｐ−ヒドロキシ安息香酸およびテレフタル酸、イソフタル酸などの芳香族ジカルボン酸に所定量のジフェニルカーボネートを反応させて、それぞれジフェニルエステルとした後、４，４’−ジヒドロキシビフェニル、ハイドロキノンなどの芳香族ジヒドロキシ化合物を加え、脱フェノール重縮合反応により液晶性ポリエステルを製造する方法。
【００３５】
なかでも、ｐ−ヒドロキシ安息香酸および４，４’−ジヒドロキシビフェニル、ハイドロキノン、テレフタル酸、イソフタル酸に無水酢酸を反応させて、フェノール性水酸基をアシル化した後、脱酢酸重縮合反応によって液晶性ポリエステルを製造する方法が好ましい。さらに、４，４’−ジヒドロキシビフェニルおよびハイドロキノンの合計使用量とテレフタル酸およびイソフタル酸の合計使用量は、等モルであることが好ましい。
【００３６】
無水酢酸の使用量は、ｐ−ヒドロキシ安息香酸、４，４’−ジヒドロキシビフェニルおよびハイドロキノンのフェノール性水酸基の合計の１．１５当量以下であることが好ましく、1．１０当量以下であることがより好ましい。なお、下限については１．０当量以上であることが好ましい。
【００３７】
本発明の実施形態において、液晶性ポリエステル樹脂を脱酢酸重縮合反応により製造する際には、液晶性ポリエステル樹脂が溶融する温度で、減圧下で反応させ、重縮合反応を完了させる、溶融重合法を用いることが好ましい。例えば、以下のような方法が挙げられる。すなわち、所定量のｐ−ヒドロキシ安息香酸および４，４’−ジヒドロキシビフェニル、ハイドロキノン、テレフタル酸、イソフタル酸、無水酢酸を、撹拌翼、留出管を備え、下部に吐出口を備えた反応容器中に仕込む。そして、それらを窒素ガス雰囲気下で撹拌しながら加熱して水酸基をアセチル化させた後、液晶性ポリエステル樹脂の溶融温度まで昇温し、減圧により重縮合して反応を完了させる。
【００３８】
得られたポリマーが溶融する温度下で、反応容器内を、例えば、およそ１．０ｋｇ／ｃｍ2（０．１ＭＰａ）に加圧することができる。そして、反応容器下部に設けられた吐出口より、得られたポリマーをストランド状に吐出させることができる。溶融重合法は、均一なポリマーを製造するために有利な方法であり、ガス発生量がより少ない優れたポリマーを得ることができる点で、好ましい。
【００３９】
液晶性ポリエステル樹脂の重縮合反応は無触媒でも進行するが、酢酸第一錫、テトラブチルチタネート、酢酸カリウムおよび酢酸ナトリウム、三酸化アンチモン、金属マグネシウムなどの金属化合物を使用することもできる。
【００４０】
本発明の実施形態において、液晶性ポリエステル樹脂における各構造単位の含有量は、以下の処理によって算出することができる。すなわち、液晶性ポリエステル樹脂をＮＭＲ（核磁気共鳴）試験管に量りとり、液晶性ポリエステル樹脂が可溶な溶媒（例えば、ペンタフルオロフェノール／重テトラクロロエタン−ｄ2混合溶媒）に溶解して、1Ｈ−ＮＭＲスペクトル測定を行う。各構造単位の含有量は、各構造単位由来のピーク面積比から算出することができる。
【００４１】
本発明の実施形態において、融点（Ｔｍ）は、示差走査熱量計を使用して以下のように測定することができる。液晶性ポリエステル樹脂を室温から４０℃／分の昇温条件で測定した際に観測される吸熱ピーク温度（Ｔｍ１）の観測後、Ｔｍ１＋２０℃の温度で５分間保持する。その後、２０℃／分の降温条件で室温まで一旦冷却する。そして、再度２０℃／分の昇温条件で昇温する。その昇温において観測される吸熱ピーク温度（Ｔｍ２）を融点（Ｔｍ）として算出する。
【００４２】
また、本発明の実施形態における液晶性ポリエステル樹脂の溶融粘度は、１〜２００Ｐａ・ｓが好ましく、１０〜２００Ｐａ・ｓがより好ましく、１０〜１００Ｐａ・ｓが特に好ましい。なお、溶融粘度は、液晶性ポリエステル樹脂の融点＋１０℃の条件で、ずり速度１，０００／ｓの条件下で高化式フローテスターによって測定した値である。
【００４３】
本発明の実施形態の液晶性ポリエステル樹脂組成物は、液晶性ポリエステル樹脂１００重量部に対して、ガラス繊維を１０〜１００重量部含有する。ガラス繊維含有量が１０重量部未満であると、ガラス繊維による補強効果が低下するためスナップフィット性、ウェルド強度が低下する。また、ガラス繊維含有量が１０重量部未満であると、寸法変化量が大きくなるためセルフタッピング性が著しく低下する。液晶性ポリエステル樹脂組成物に含有されるガラス繊維の量は、２０重量部以上が好ましく、３０重量部以上がより好ましい。一方、ガラス繊維含有量が１００重量部を超えると、靭性が損なわれ、もろくなることから、スナップフィット性、セルフタッピング性が低下する。また、ガラス繊維含有量が１００重量部を超えると、組成物中の樹脂量が相対的に少なくなるため、ウェルド強度が低下する。また、ガラス繊維含有量が１００重量部を超えると、ガラス繊維による流動阻害により流動バラツキが大きくなる。液晶性ポリエステル樹脂組成物のガラス繊維含有量は、９０重量部以下が好ましく、８０重量部以下がより好ましい。
【００４４】
また、本発明の実施形態の液晶性ポリエステル樹脂組成物においては、（ｉ）ガラス繊維の重量平均繊維長（Ｍｗ）が２００〜５００μｍである。そして、（ｉｉ）１５００μｍ以上の繊維長のガラス繊維を全ガラス繊維中０．１〜５．０重量％含むことが重要である。ガラス繊維の重量平均繊維長（Ｍｗ）が２００μｍ未満であると、セルフタッピング性が低下する。ガラス繊維の重量平均繊維長（Ｍｗ）は、２５０μｍ以上が好ましく、３００μｍ以上がより好ましい。一方、ガラス繊維の重量平均繊維長（Ｍｗ）が５００μｍよりも大きいと、流動性の低下や表面外観不良が発生する。ガラス繊維の重量平均繊維長（Ｍｗ）は、４５０μｍ以下が好ましく、４３０μｍ以下がより好ましい。
【００４５】
また、重量平均繊維長（Ｍｗ）が２００〜５００μｍの範囲内にあっても、繊維長が１５００μｍ以上のガラス繊維が０．１重量％未満であると、スナップフィット性およびウェルド強度が低下する。繊維長が１５００μｍ以上のガラス繊維の量は、０．３重量％以上が好ましく、０．５重量％以上がより好ましい。一方、繊維長が１５００μｍ以上のガラス繊維が５．０重量％よりも多くなると、靭性が損なわれ、もろくなることから、スナップフィット性、セルフタッピング性、およびウェルド強度が低下する。また、流動性の低下や表面外観不良が発生する。繊維長が１５００μｍ以上のガラス繊維の量は、３．０重量％以下が好ましく、２．０重量％以下がより好ましい。
【００４６】
また、本発明の実施形態の液晶性ポリエステル樹脂組成物に含まれるガラス繊維の重量累積粒度分布曲線において、累積度９０％繊維長（Ｄ９０）と累積度１０％繊維長（Ｄ１０）の比（Ｄ９０／Ｄ１０）が５．０以下であることが好ましい。そのような態様とすることにより、成形品のセルフタッピング性、ウェルド強度をより改善することができる。さらに、スナップフィット性をより向上させる観点から、累積度９０％繊維長（Ｄ９０）と累積度１０％繊維長（Ｄ１０）の比（Ｄ９０／Ｄ１０）は、４．５以下であることがより好ましく、４．０以下であることが最も好ましい。
【００４７】
また、本発明の実施形態の液晶性ポリエステル樹脂組成物に含まれるガラス繊維の繊維長度数分布において、最頻値（Ｓ）の繊維長が重量平均繊維長（Ｍｗ）の０．２５倍以上０．９０倍未満であることが好ましい。ウェルド強度を向上させる観点から、最頻値（Ｓ）の繊維長が重量平均繊維長（Ｍｗ）の０．３５倍以上であることが好ましく、０．４５倍以上であることがより好ましい。一方、流動バラツキを改善させる観点から、最頻値（Ｓ）の繊維長が重量平均繊維長（Ｍｗ）の０．８０倍未満であることが好ましく、０．７０未満であることがより好ましい。
【００４８】
ここで、ガラス繊維の重量平均繊維長（Ｍｗ）および繊維長が１５００μｍ以上のガラス繊維含有量は、以下の方法により測定することができる。液晶性ポリエステル樹脂およびガラス繊維を含有する組成物からなるペレット１０ｇを、空気中において５５０℃で８時間加熱して樹脂を除去する。残存したガラス繊維を、光学式顕微鏡を用いて倍率１２０倍にて観察し、無作為に選択した１０００個以上のガラス繊維の繊維長を測定する。重量平均繊維長（Ｍｗ）は（Σｎｉ・Ｌｉ2）／（Σｎｉ・Ｌｉ）で示される。ここで、Ｌｉは、ガラス繊維の繊維長の範囲（区分）である。ｎｉは、（繊維長がＬｉに含まれるガラス繊維の本数）／（測定したガラス繊維の全本数）で算出される。また、繊維長１５００μｍ以上のガラス繊維含有量（重量％）は、（Σｎａ・Ｌａ）／（Σｎｉ・Ｌｉ）×１００で示される。ここで、Ｌａは、１５００μｍ以上の範囲に含まれるガラス繊維の繊維長の範囲（区分）である。ｎａは、（繊維長がＬａに含まれるガラス繊維の本数）／（測定したガラス繊維の全本数）で算出した。
【００４９】
また、ガラス繊維の重量累積粒度分布曲線における累積度９０％繊維長（Ｄ９０）と、累積度１０％繊維長（Ｄ１０）と、から比（Ｄ９０／Ｄ１０）を算出した。
【００５０】
また、繊維長度数分布から最頻値（Ｓ）を読み取ることができる。最頻値（Ｓ）と重量平均繊維長（Ｍｗ）から比（Ｓ／Ｍｗ）を算出した。
【００５１】
また、本発明の実施形態の液晶性ポリエステル樹脂組成物は、本発明の目的を損なわない程度の範囲で、ガラス繊維以外の繊維状充填材や、繊維状充填材以外の充填材を含有してもよい。繊維状充填材としては、例えば、炭素繊維、芳香族ポリアミド繊維、チタン酸カリウム繊維、石膏繊維、黄銅繊維、ステンレス繊維、スチール繊維、セラミック繊維、ボロンウィスカー繊維、アスベスト繊維などを挙げることができる。繊維状充填材以外の充填材としては、例えば、タルク、グラファイト、炭酸カルシウム、ガラスビーズ、ガラスマイクロバルーン、クレー、ワラステナイト、酸化チタン、二硫化モリブデン等の粉状、粒状あるいは板状の無機フィラーを挙げることができる。これらを２種以上含有してもよい。
【００５２】
また、本発明の実施形態の液晶性ポリエステル樹脂組成物は、酸化防止剤および熱安定剤（例えば、ヒンダードフェノール、ヒドロキノン、ホスファイト類およびこれらの置換体など）、紫外線吸収剤（例えば、レゾルシノール、サリシレート、ベンゾトリアゾール、ベンゾフェノンなど）、滑剤および離型剤（例えば、モンタン酸およびその塩、そのエステル、そのハーフエステル、ステアリルアルコール、ステアラミドおよびポリエチレンワックスなど）、染料（例えば、ニトロシンなど）および顔料（例えば、硫化カドミウム、フタロシアニン、カーボンブラックなど）を含む着色剤、可塑剤、帯電防止剤などの通常の添加剤や他の熱可塑性樹脂を本発明の目的を損なわない程度の範囲で含有して、所定の特性を付与することができる。
【００５３】
本発明の実施形態の液晶性ポリエステル樹脂組成物は、例えば、上記液晶性ポリエステル樹脂、ガラス繊維および必要により他の成分を溶融混練することにより得ることができる。溶融混練する方法としては、例えば、バンバリーミキサー、ゴムロール機、ニーダー、単軸もしくは二軸押出機などを用いて、２００〜３５０℃の温度で溶融混練する方法を挙げることができる。ガラス繊維を均質に分散性良く混練するため、押出機を用いることが好ましく、二軸押出機を用いることがより好ましく、中間供給口を有する二軸押出機を用いることがより好ましい。
【００５４】
液晶性ポリエステル樹脂組成物中に含まれるガラス繊維の重量平均繊維長（Ｍｗ）と、繊維長１５００μｍ以上のガラス繊維の含有量とを、前述した所望の範囲にする方法としては、例えば、以下の方法を採用しうる。すなわち、長さの異なるガラス繊維をあらかじめブレンドして押出機に供給する方法や、一方のガラス繊維を押出機駆動側の供給口から液晶性ポリエステル樹脂と一緒に供給し、もう一方を中間供給口から供給する方法を採用しうる。長さの異なるガラス繊維としては、例えば、ミルドファイバーとガラス繊維の組み合わせが考えられ、具体的には重量平均繊維長（Ｍｗ）が３０〜８０μｍのミルドファイバーと平均カット長が３〜４ｍｍのチョップドストランドの組み合わせなどが挙げられる。
【００５５】
また、ミルドファイバーを含有する液晶性ポリエステル樹脂組成物のペレットと、チョップドストランドのガラス繊維を充填した液晶性ポリエステル樹脂組成物のペレットとを、あらかじめブレンドして押出機に供給する方法や、一方のペレットを押出機駆動側の供給口から液晶性ポリエステル樹脂と一緒に供給し、もう一方のペレットを中間供給口から供給する方法も採用しうる。
【００５６】
また、スクリューアレンジメントによってガラス繊維の折損程度を調整する方法や、ガラス繊維にかかるせん断力を調整することによってガラス繊維の折損程度を調整する方法も採用しうる。剪断力を調整する手段としては、例えば、スクリュー回転数やシリンダ温度を制御することにより、溶融樹脂の溶融粘度を調整する方法を採用しうる。
【００５７】
押出機内のせん断速度は通常１０００〜１００００ｓ-1程度である。中間供給口を有する押出機の場合、中間供給口のあるゾーンは押出機とフィーダーの接続部で開放されるため、せん断速度は１００ｓ-1程度と見積もられる。このため、中間供給口からガラス繊維を供給する場合には、せん断速度１００ｓ-1における液晶性ポリエステル樹脂の溶融粘度が重要である。
【００５８】
本発明の実施形態においては、前記構造単位（Ｉ）、（ＩＩ）、（ＩＩＩ）、（ＩＶ）および（Ｖ）から構成される液晶性ポリエステル樹脂およびガラス繊維を、複数の供給口を有する押出機により溶融混練することが好ましい。その溶融混練においては、押出機駆動側の第１供給口から液晶性ポリエステル樹脂を供給し、第１供給口よりも下流側にある第２供給口からガラス繊維を供給することが好ましい。そして、ガラス繊維供給部における液晶性ポリエステル樹脂の剪断速度１００ｓ-1における溶融粘度を、１００〜５０００Ｐａ・ｓとすることが好ましい。ガラス繊維供給部の液晶性ポリエステル樹脂のせん断速度１００ｓ-1における溶融粘度を１００Ｐａ・ｓ以上とすることにより、ガラス繊維を適度に折損させて流動性をより向上させ、得られる成形品の表面外観を向上させることができる。また、得られる液晶性ポリエステル樹脂組成物におけるガラス繊維の重量平均繊維長（Ｍｗ）を５００μｍ以下に、繊維長１５００μｍ以上のガラス繊維含有量を５．０重量％以下に、容易に調整することができる。ガラス繊維供給部の液晶性ポリエステル樹脂のせん断速度１００ｓ-1における溶融粘度は、２００Ｐａ・ｓ以上がより好ましく、３００Ｐａ・ｓ以上がより好ましい。一方、ガラス繊維供給部の液晶性ポリエステル樹脂のせん断速度１００ｓ-1における溶融粘度を５０００Ｐａ・ｓ以下とすることにより、ガラス繊維の折損を適度に抑えることができる。その結果、得られる液晶性ポリエステル樹脂組成物におけるガラス繊維の重量平均繊維長（Ｍｗ）を２００μｍ以上に、繊維長１５００μｍ以上のガラス繊維含有量を０．１重量％以上に、容易に調整することができる。その結果、得られる成形品のスナップフィット性やウェルド強度をより向上させることができる。ガラス繊維供給部の液晶性ポリエステル樹脂のせん断速度１００ｓ-1における溶融粘度をは、４０００Ｐａ・ｓ以下が好ましく、３０００Ｐａ・ｓ以下がより好ましい。
【００５９】
ガラス繊維供給部の液晶性ポリエステル樹脂のせん断速度１００ｓ-1における溶融粘度を調整する方法としては、例えば、用いる液晶性ポリエステル樹脂の分子量を増減させる方法、ガラス繊維供給部の温度を上下させる方法などが挙げられる。ガラス繊維の繊維長を前述の所望の範囲に容易に調整する観点から、ガラス繊維供給部の温度は、液晶性ポリエステル樹脂の融点−４０℃〜融点−１０℃であることが好ましく、より好ましくは融点−３５℃〜融点−１５℃である。
【００６０】
溶融混練に供する原料であるガラス繊維としては、重量平均繊維長（Ｍｗ）が３００〜３５００μｍのガラス繊維が好ましい。重量平均繊維長（Ｍｗ）が３００μｍ以上のガラス繊維を溶融混練することにより、成形品への補強効果が高く、スナップフィット性、セルフタッピング性、およびウェルド強度をより向上することができる。重量平均繊維長（Ｍｗ）は、４００μｍ以上がより好ましく、５００μｍ以上がより好ましい。一方、重量平均繊維長（Ｍｗ）が３５００μｍ以下のガラス繊維を溶融混練ることにより、液晶性ポリエステル樹脂組成物における繊維長が１５００μｍ以上のガラス繊維含有量を５．０重量％以下に容易に調整することができる。その結果、成形品のスナップフィット性、セルフタッピング性、およびウェルド強度をより向上させることができる。
【００６１】
以上の方法で得られた液晶性ポリエステル樹脂組成物中のガラス繊維およびその他添加剤の含有量は、一般的に液晶性ポリエステル樹脂組成物製造時の仕込み量と一致する。
【００６２】
本発明の実施形態の液晶性ポリエステル樹脂組成物は、公知の成形法により各種成形品に成形され得る。ただし、本発明の実施形態の液晶性ポリエステル樹脂組成物は、その優れた薄肉流動性を活かして、射出成形することが好ましい。
【００６３】
かくして得られる成形品は、スナップフィット性に優れタッピング強度、ウェルド強度が改善されていることから、金属との複合成形体に好適に用いることができる。金属との複合成形体の具体例としては、各種ギヤー、各種ケース、センサー、ＬＥＤ用部品、液晶バックライトボビン、コネクター、ソケット、抵抗器、リレーケース、リレー用スプールおよびベース、スイッチ、コイルボビン、コンデンサー、バリコンケース、光ピックアップ、発振子、各種端子板、変成器、プラグ、プリント配線板、チューナー、スピーカー、マイクロフォン、ヘッドフォン、小型モーター、磁気ヘッドベース、パワーモジュール、ハウジング、半導体、液晶ディスプレー部品、ＦＤＤキャリッジ、ＦＤＤシャーシ、ＨＤＤ部品、モーターブラッシュホルダー、パラボラアンテナ、コンピューター関連部品などに代表される電気・電子部品；ＶＴＲ部品、テレビ部品（プラズマ、有機ＥＬ、液晶）、アイロン、ヘアードライヤー、炊飯器部品、電子レンジ部品、音響部品、オーディオ・レーザーディスク・コンパクトディスクなどの音声機器部品、照明部品、冷蔵庫部品、エアコン部品などに代表される家庭、事務電気製品部品、オフィスコンピューター関連部品、電話機関連部品、ファクシミリ関連部品、複写機関連部品、洗浄用治具、オイルレス軸受、船尾軸受、水中軸受などの各種軸受、モーター部品、ライター、タイプライターなどに代表される機械関連部品、顕微鏡、双眼鏡、カメラ、時計などに代表される光学機器、精密機械関連部品；オルタネーターターミナル、オルタネーターコネクター、ＩＣレギュレーター、ライトディマー用ポテンショメーターベース、排気ガスバルブなどの各種バルブ、燃料関係・排気系・吸気系各種パイプ、エアーインテークノズルスノーケル、インテークマニホールド、燃料ポンプ、燃料タンク、ブレーキホース、エアコン冷媒用チューブ、エンジン冷却水ジョイント、キャブレターメインボディー、キャブレタースペーサー、排気ガスセンサー、冷却水センサー、油温センサー、スロットルポジションセンサー、クランクシャフトポジションセンサー、エアーフローメーター、ブレーキバット磨耗センサー、エアコン用サーモスタットベース、エアコン用モーターインシュレーター、暖房温風フローコントロールバルブ、ラジエーターモーター用ブラッシュホルダー、ウォーターポンプインペラー、タービンべイン、ワイパーモーター関係部品、デュストリビュター、スタータースィッチ、スターターリレー、トランスミッション用ワイヤーハーネス、ウィンドウオッシャーノズル、エアコンパネルスィッチ基板、燃料関係電磁気弁用コイル、ヒューズ用コネクター、ＥＣＵコネクター、ホーンターミナル、電装部品絶縁板、ステップモーターローター、ランプソケット、ランプリフレクター、ランプハウジング、ブレーキピストン、ソレノイドボビン、エンジンオイルフィルター、点火装置ケースなどの自動車・車両関連部品などを挙げることができる。フィルムとして用途としては磁気記録媒体用フィルム、シート用途としてはドアトリム、バンパーやサイドフレームの緩衝材、座席用材、ピラーなどを挙げることができる。また、表面外観に優れることから、カメラモジュール部品、光ピックアップレンズホルダー、オートフォーカスカメラレンズモジュールなどの摺動性部品にも好適に用いることができる。
【００６４】
この成形品は、これらの中でも、特にスナップフィット性、セルフタッピング性を必要とする用途として、コネクター、ソケット、リレーケース、バリコンケース、光ピックアップ、モーターブラッシュホルダー、ラジエーターモーター用ブラッシュホルダー、ケース、スターターリレー、ヒューズ用コネクター、ＥＣＵコネクター、ランプソケット、ランプリフレクター、光ピックアップレンズホルダーに有用である。
【００６５】
この成形品は、そのほか、上記金属との複合成形体に限らず、写真用フィルム、コンデンサー用フィルム、電気絶縁用フィルム、包装用フィルム、製図用フィルム、リボン用フィルムなどのフィルム用途、自動車内部天井、インストロメントパネルのパッド材、ボンネット裏等の吸音パッドなどのシート用途に有用である。
【実施例】
【００６６】
以下、実施例により本発明の効果をさらに詳細に説明する。【００６７】
液晶性ポリエステルの組成分析および特性評価は以下の方法により行った。【００６８】
（１）液晶性ポリエステル樹脂の組成分析
液晶性ポリエステル樹脂の組成分析は、1Ｈ−核磁気共鳴スペクトル（1Ｈ−ＮＭＲ）測定により実施した。液晶性ポリエステル樹脂をＮＭＲ試料管に５０ｍｇ秤量し、溶媒（ペンタフルオロフェノール／１，１，２，２−テトラクロロエタン−ｄ2＝６５／３５（重量比）混合溶媒）８００μＬに溶解して、ＵＮＩＴＹ  ＩＮＯＶＡ５００型ＮＭＲ装置（バリアン社製）を用いて観測周波数５００ＭＨｚ、温度８０℃で1Ｈ−ＮＭＲ測定を実施した。７〜９．５ｐｐｍ付近に観測される各構造単位由来のピーク面積比から液晶性ポリエステル樹脂の組成を分析した。【００６９】
（２）液晶性ポリエステル樹脂および液晶性ポリエステル樹脂組成物の融点（Ｔｍ）の測定
示差走査熱量計ＤＳＣ−７（パーキンエルマー製）により、以下の方法で液晶性ポリエステル樹脂および液晶性ポリエステル樹脂組成物の融点（Ｔｍ）を測定した。液晶性ポリエステル樹脂または液晶性樹脂ポリエステル樹脂組成物を室温から４０℃／分の昇温条件で測定した際に観測される吸熱ピーク温度（Ｔｍ１）の観測後、Ｔｍ１＋２０℃の温度で５分間保持した。その後、２０℃／分の降温条件で室温まで一旦冷却し、再度２０℃／分の昇温条件で昇温させた。その２０℃／分の昇温の際に観測される吸熱ピーク温度（Ｔｍ２）を融点（Ｔｍ）とした。【００７０】
（３）液晶性ポリエステル樹脂の溶融粘度測定
高化式フローテスターＣＦＴ−５００Ｄ（オリフィス０．５φ×１０ｍｍ）（島津製作所製）を用い、温度は液晶性ポリエステル樹脂の融点＋１０℃、剪断速度は１０００／秒で測定した。【００７１】
各実施例および比較例に用いた液晶性ポリエステル樹脂とガラス繊維を以下に示す。【００７２】
（Ａ）液晶性ポリエステル樹脂
［参考例１］  液晶性ポリエステル樹脂（Ａ−１）の合成
撹拌翼、留出管を備えた５Ｌの反応容器にｐ−ヒドロキシ安息香酸８７０ｇ（６．３０モル）、４，４’−ジヒドロキシビフェニル３２７ｇ（１．８９モル）、ハイドロキノン８９ｇ（０．８１モル）、テレフタル酸２９２ｇ（１．７６モル）、イソフタル酸１５７ｇ（０．９５モル）および無水酢酸１３６７ｇ（フェノール性水酸基合計の１．０３当量）を仕込み、窒素ガス雰囲気下で撹拌しながら１４５℃で２時間反応させた後、３２０℃まで４時間で昇温した。その後、重合温度を３２０℃に保持し、１．０時間で１．０ｍｍＨｇ（１３３Ｐａ）に減圧し、更に９０分間反応を続け、撹拌に要するトルクが１５ｋｇ・ｃｍに到達したところで重縮合を完了させた。次に反応容器内を１．０ｋｇ／ｃｍ2（０．１ＭＰａ）に加圧し、直径１０ｍｍの円形吐出口を１個持つ口金を経由してポリマーをストランド状物に吐出させ、カッターによりペレタイズして、液晶性ポリエステル樹脂（Ａ−１）を得た。【００７３】
この液晶性ポリエステル樹脂（Ａ−１）は、ｐ−オキシベンゾエート単位（構造単位（Ｉ））、４，４’−ジオキシビフェニル単位（構造単位（ＩＩ））、１，４−ジオキシベンゼン単位（構造単位（ＩＩＩ））、テレフタレート単位（構造単位（ＩＶ））およびイソフタレート単位（構造単位（Ｖ））からなるものであった。この液晶性ポリエステル樹脂（Ａ−１）は、ｐ−オキシベンゾエート単位（構造単位（Ｉ））を、ｐ−オキシベンゾエート単位（構造単位（Ｉ））、４，４’−ジオキシビフェニル単位（構造単位（ＩＩ））および１，４−ジオキシベンゼン単位（構造単位（ＩＩＩ））の合計に対して７０モル％有するものであった。この液晶性ポリエステル樹脂（Ａ−１）は、４，４’−ジオキシビフェニル単位（構造単位（ＩＩ））を、４，４’−ジオキシビフェニル単位（構造単位（ＩＩ））および１，４−ジオキシベンゼン単位（構造単位（ＩＩＩ））の合計に対して７０モル％有するものであった。この液晶性ポリエステル樹脂（Ａ−１）は、テレフタレート単位（構造単位（ＩＶ））を、テレフタレート単位（構造単位（ＩＶ））およびイソフタレート単位（構造単位（Ｖ））の合計に対して６５モル％有するものであった。この液晶性ポリエステル樹脂（Ａ−１）の融点（Ｔｍ）は３１４℃であった。高化式フローテスター（オリフィス０．５φ×１０ｍｍ）を用い、温度３２４℃、剪断速度１，０００／ｓで測定した溶融粘度は、２０Ｐａ・ｓであった。【００７４】
［参考例２］  液晶性ポリエステル樹脂（Ａ−２）の合成
撹拌翼、留出管を備えた５Ｌの反応容器にｐ−ヒドロキシ安息香酸１１２９ｇ（８．１８モル）、４，４’−ジヒドロキシビフェニル２６７ｇ（１．５４モル）、ハイドロキノン４０ｇ（０．３６モル）、テレフタル酸１３４ｇ（０．８１モル）、イソフタル酸１６５ｇ（１．００モル）および無水酢酸１３１０ｇ（フェノール性水酸基合計の１．０９当量）を仕込み、窒素ガス雰囲気下で撹拌しながら１４５℃で１時間反応させた後、３６０℃まで４時間で昇温した。その後、重合温度を３６０℃に保持し、１．０時間で１．０ｍｍＨｇ（１３３Ｐａ）に減圧し、更に９０分間反応を続け、撹拌に要するトルクが１０ｋｇ・ｃｍに到達したところで重縮合を完了させた。次に反応容器内を１．０ｋｇ／ｃｍ2（０．１ＭＰａ）に加圧し、直径１０ｍｍの円形吐出口を１個持つ口金を経由してポリマーをストランド状物に吐出させ、カッターによりペレタイズして、液晶性ポリエステル樹脂（Ａ−２）を得た。【００７５】
この液晶性ポリエステル樹脂（Ａ−２）は、ｐ−オキシベンゾエート単位（構造単位（Ｉ））、４，４’−ジオキシビフェニル単位（構造単位（ＩＩ））、１，４−ジオキシベンゼン単位（構造単位（ＩＩＩ））、テレフタレート単位（構造単位（ＩＶ））およびイソフタレート単位（構造単位（Ｖ））からなるものであった。この液晶性ポリエステル樹脂（Ａ−２）は、ｐ−オキシベンゾエート単位（構造単位（Ｉ））を、ｐ−オキシベンゾエート単位（構造単位（Ｉ））、４，４’−ジオキシビフェニル単位（構造単位（ＩＩ））および１，４−ジオキシベンゼン単位（構造単位（ＩＩＩ））の合計に対して８２モル％有するものであった。この液晶性ポリエステル樹脂（Ａ−２）は、４，４’−ジオキシビフェニル単位（構造単位（ＩＩ））を、４，４’−ジオキシビフェニル単位（構造単位（ＩＩ））および１，４−ジオキシベンゼン単位（構造単位（ＩＩＩ））の合計に対して８０モル％有するものであった。この液晶性ポリエステル樹脂（Ａ−２）は、テレフタレート単位（構造単位（ＩＶ））をテレフタレート単位（構造単位（ＩＶ））およびイソフタレート単位（構造単位（Ｖ））の合計に対して４５モル％有するものであった。液晶性ポリエステル樹脂（Ａ−２）の融点（Ｔｍ）は３４０℃であった。高化式フローテスター（オリフィス０．５φ×１０ｍｍ）を用い、温度３５０℃、剪断速度１，０００／ｓで測定した溶融粘度は３２Ｐａ・ｓであった。【００７６】
［参考例３］  液晶性ポリエステル樹脂（Ａ−３）の合成
ｐ−ヒドロキシ安息香酸９９４ｇ（７．２０モル）、４，４’−ジヒドロキシビフェニル１２６ｇ（０．６８モル）、テレフタル酸１１２ｇ（０．６８モル）、固有粘度が約０．６ｄｌ／ｇのポリエチレンテレフタレート１５９ｇ（１．１３モル）および無水酢酸９６０ｇ（フェノール性水酸基合計の１．１０当量）を重合容器に仕込み、窒素ガス雰囲気下で撹拌しながら１５０℃まで昇温視ながら３時間反応させた。その後、１５０℃から２５０℃まで２時間で昇温し、２５０℃から３３０℃まで１．５時間で昇温させた後、３２５℃、１．５時間で１．０ｍｍＨｇ（１３３Ｐａ）に減圧し、更に０．２５時間撹拌を続けた。そして、撹拌に要するトルクが１２ｋｇ・ｃｍに到達したところで重縮合を完了させた。次に反応容器内を１．０ｋｇ／ｃｍ2（０．１ＭＰａ）に加圧し、直径１０ｍｍの円形吐出口を１個持つ口金を経由してポリマーをストランド状物に吐出させ、カッターによりペレタイズして、液晶性ポリエステル樹脂（Ａ−３）を得た。【００７７】
この液晶性ポリエステル樹脂は、ｐ−オキシベンゾエート単位（構造単位（Ｉ））６６．７モル％、４，４’−ジオキシビフェニル単位（構造単位（ＩＩ））６．３モル％、エチレンジオキシ単位１０．４モル％、テレフタレート単位（構造単位（ＩＶ））１６．６モル％を有し、融点（Ｔｍ）は３１４℃であった。高化式フローテスター（オリフィス０．５φ×１０ｍｍ）を用い、温度３２４℃、剪断速度１，０００／ｓで測定した溶融粘度は２５Ｐａ・ｓであった。【００７８】
［参考例４］  液晶性ポリエステル樹脂（Ａ−４）の合成
特開昭５４−７７６９１号公報に従って、ｐ−アセトキシ安息香酸９２１重量部と６−アセトキシ−ナフトエ酸４３５重量部を、撹拌翼、留出管を備えた反応容器に仕込み、重縮合を行った。得られた液晶性ポリエステル樹脂（Ａ−４）は、ｐ−アセトキシ安息香酸から生成した構造単位（構造単位（Ｉ））５７モル当量、および６−アセトキシ−ナフトエ酸から生成した構造単位２２モル当量からなり、融点（Ｔｍ）は２８３℃であった。高化式フローテスター（オリフィス０．５φ×１０ｍｍ）を用い、温度２９３℃、剪断速度１，０００／ｓで測定した溶融粘度は、３０Ｐａ・ｓであった。【００７９】
（Ｂ）ガラス繊維
（Ｂ−１）日本電気硝子（株）社製“チョップドストランド  ＥＣＳ０３  Ｔ−７４７Ｈ”（数平均繊維長３．０ｍｍ、数平均繊維径１０．５μｍ）
（Ｂ−２）日東紡（株）社製“チョップドストランド  ＣＳ  ３ＤＥ−２５６Ｓ”
（数平均繊維長３．０ｍｍ、数平均繊維径６．５μｍ）
（Ｂ−３）日本電気硝子（株）社製“ミルドファイバー  ＥＰＧ４０Ｍ−１０Ａ”（数平均繊維長４０μｍ、数平均繊維径９μｍ）【００８０】
また、各特性の評価方法は以下の通りである。【００８１】
（１）液晶性ポリエステル組成物中のガラス繊維長
各実施例および比較例で得られた液晶性ポリエステル樹脂組成物からなるペレット１０ｇを、空気中において５５０℃で８時間加熱して、樹脂を除去した。残存したガラス繊維を、光学式顕微鏡を用いて倍率１２０倍にて観察し、無作為に選択した１０００個以上のガラス繊維の繊維長を倍率１２０倍にて測定した。重量平均繊維長（Ｍｗ）は（Σｎｉ・Ｌｉ2）／（Σｎｉ・Ｌｉ）で示される。ここで、Ｌｉは、ガラス繊維の繊維長の範囲（区分）である。ｎｉは、（繊維長がＬｉに含まれるガラス繊維の本数）／（測定したガラス繊維の全本数）で算出される。繊維長１５００μｍ以上のガラス繊維含有量（重量％）は（Σｎａ・Ｌａ）／（Σｎｉ・Ｌｉ）×１００で示される。ここで、Ｌａは、１５００μｍ以上の範囲に含まれるガラス繊維の繊維長の範囲（区分）である。ｎａは、（繊維長がＬａに含まれるガラス繊維の本数）／（測定したガラス繊維の全本数）で算出される。また、ガラス繊維の重量累積粒度分布曲線における累積度９０％繊維長（Ｄ９０）と、累積度１０％繊維長（Ｄ１０）から比（Ｄ９０／Ｄ１０）を算出した。【００８２】
また、繊維長度数分布から最頻値（Ｓ）を読み取ることができる。最頻値（Ｓ）と重量平均繊維長（Ｍｗ）から比（Ｓ／Ｍｗ）を算出した。【００８３】
（２）スナップフィット性
各実施例および比較例で得られた液晶性ポリエステル樹脂組成物を、ファナックロボショットα−３０Ｃ（ファナック（株）製）を用いて、射出成形し、成形品を得た。その際、シリンダ温度を液晶性ポリエステル樹脂組成物の融点＋１０℃に設定し、金型温度を９０℃とした。その射出成形により、図１に示すスナップフィット部１を有する成形品を得た。スナップフィット部１の拡大図を図２〜図３に示す。この成形品２０個について、図４に示す基板への取り付け・取り外しを１０回繰り返し、スナップフィット部の破損個数を調べた。【００８４】
（３）セルフタッピング性
各実施例および比較例で得られた液晶性ポリエステル樹脂組成物を、住友ＳＧ−７５ ＭＩＩＩ（住友重機械社製）を用いて、射出成形し、光学部品用スライドベース（シャーシ）成形品を得た。その際、シリンダ温度を液晶性ポリエステル樹脂組成物の融点＋１０℃に設定し、金型温度を９０℃とした。その射出成形により、光学部品用スライドベース（シャーシ）成形品（内径１．０ｍｍ径のネジ穴を２箇所備えた３０ｍｍ×３０ｍｍ×３ｍｍ厚の平板状の外周に高さ５ｍｍ×厚み１ｍｍのたて壁付きの成形品）を得た。その後、傘型トルクドライバー（中村製作所社製”カノン空転式トルクドライバー”１．５ＬＴＤＫ）を使用して、タッピングネジ（ＢＩＴ  ＳＰＨ１．２×３．０荒先）をその成形品の穴に挿入し、ネジ込みトルク（ネジを完全に締め付けるトルクの最小値）とネジバカトルク（成形品内部が破損し、空転するトルクの最小値）を評価した。ネジ込みトルクとネジバカトルクの差が大きいほど、セルフタッピング性は良好である。【００８５】
（４）ウェルド強度
各実施例および比較例で得られた液晶性ポリエステル樹脂組成物を、成形機として、ファナックロボショットα−３０Ｃ（ファナック（株）製）を用い、金型として、ゲートがダンベルの両端にあるウェルド金型を用いて、ＡＳＴＭ  Ｎｏ．４ダンベルを成形した。その後、成形したダンベルについて、ＡＳＴＭ  Ｄ７９０に準拠し、曲げ強度を測定した。【００８６】
（５）流動バラツキ
各実施例および比較例で得られた液晶性ポリエステル樹脂組成物を、ファナックロボショットα−３０Ｃ（ファナック（株）製）を用いて、成形した。その際、幅１２．７ｍｍ×長さ１００ｍｍ×０．３ｍｍ厚の成形品と、幅１２．７ｍｍ×長さ１００ｍｍ×０．５ｍｍ厚の成形品とを同時に成形できる金型を用いた。シリンダ温度を液晶性ポリエステル樹脂組成物の融点Ｔｍ＋１０℃に設定し、金型温度を９０℃に設定した。そして、幅１２．７ｍｍ×０．５ｍｍ厚の成形品が１００ｍｍの長さで成形できる成形条件のもとで、幅１２．７ｍｍ×０．３ｍｍ厚のキャビティにおける流動長を測定した。成形を２０ショット行い、２０ショット中の最大流動長と最小流動長の差を測定した。最大流動長と最小流動長の差が小さいものほど流動バラツキが少ないことを示している。【００８７】
［実施例１〜４、８、比較例１、２、６］
東芝機械製ＴＥＭ３５Ｂ型２軸押出機（噛み合い型、同方向）に、シリンダＣ１（元込めフィーダー側ヒーター）〜Ｃ６（ダイ側ヒーター）のうち、Ｃ３部に中間供給口を設置し、Ｃ５部に真空ベントを設置した。ニーディングブロックをＣ２部、Ｃ４部に組み込んだスクリューアレンジメントを用い、表１に示す（Ａ）液晶性ポリエステル樹脂（Ａ−１）を元込め部（供給口１）から添加し、（Ｂ）ガラス繊維を中間供給口（供給口２）から投入した。その後、ガラス繊維が供給されるゾーンの温度を２８４℃、その他のゾーンを３２４℃に設定し、スクリュー回転数２５０ｒ．ｐ．ｍの条件で溶融混練した後、ストランドカッターによりペレットを得た。液晶性ポリエステル樹脂（Ａ−１）を、高化式フローテスター（オリフィス０．５φ×１０ｍｍ）を用いて、温度３３４℃で３分間滞留させた後、温度２８４℃まで降温させてから、剪断速度１００ｓ-1で測定した溶融粘度は、１１８７Ｐａ・ｓであった。このことから、このときのガラス繊維が供給されるゾーンの液晶性ポリエステル樹脂のせん断速度１００ｓ-1の溶融粘度は、１１８７Ｐａ・ｓと見積もられた。【００８８】
得られたペレットを熱風乾燥後、前記の方法によりスナップフィット性、セルフタッピング性、ウェルド強度、流動バラツキを評価した。表１にその結果を示した。【００８９】
［実施例５］
（Ａ）液晶性ポリエステル樹脂を液晶性ポリエステル樹脂（Ａ−２）に変更し、ガラス繊維が供給されるゾーンの温度を３１０℃、その他のゾーンを３５０℃に設定し、スクリュー回転数２５０ｒ．ｐ．ｍの条件で溶融混練した点以外は、実施例１と同様にしてペレットを得た。そして、スナップフィット性、セルフタッピング性、ウェルド強度、流動バラツキを評価した。液晶性ポリエステル樹脂（Ａ−２）を、高化式フローテスター（オリフィス０．５φ×１０ｍｍ）を用い、温度３６０℃で３分間滞留させた後、温度３１０℃まで降温させてから剪断速度１００ｓ-1で溶融粘度を測定した。溶融粘度は６８３Ｐａ・ｓであった。【００９０】
［実施例６、９］
ガラス繊維が供給されるゾーンの温度を３０４℃、その他のゾーンを３２４℃に設定し、スクリュー回転数２５０ｒ．ｐ．ｍの条件で溶融混練した点以外は、実施例１または２とそれぞれ同様にしてペレットを得た。そして、スナップフィット性、セルフタッピング性、ウェルド強度、流動バラツキを評価した。液晶性ポリエステル樹脂（Ａ−１）を、高化式フローテスター（オリフィス０．５φ×１０ｍｍ）を用い、温度３３４℃で３分間滞留させた後、温度３０４℃まで降温させてから剪断速度１００ｓ-1で溶融粘度を測定した。溶融粘度が２８６Ｐａ・ｓであったことから、このときのガラス繊維が供給されるゾーンの液晶性ポリエステル樹脂のせん断速度１００ｓ-1の溶融粘度は２８６Ｐａ・ｓと見積もられた。【００９１】
［実施例７］
ガラス繊維が供給されるゾーンの温度を２７４℃、その他のゾーンを３２４℃に設定し、スクリュー回転数２５０ｒ．ｐ．ｍの条件で溶融混練した点以外は、実施例１と同様にしてペレットを得た。そして、スナップフィット性、セルフタッピング性、ウェルド強度、流動バラツキを評価した。液晶性ポリエステル樹脂（Ａ−１）を、高化式フローテスター（オリフィス０．５φ×１０ｍｍ）を用い、温度３３４℃で３分間滞留させた後、温度２７４℃まで降温させてから剪断速度１００ｓ-1で溶融粘度を測定した。溶融粘度が２０２２Ｐａ・ｓであったことから、このときのガラス繊維が供給されるゾーンの液晶性ポリエステル樹脂のせん断速度１００ｓ-1の溶融粘度は、２０２２Ｐａ・ｓと見積もられた。【００９２】
［比較例３］
（Ａ）液晶性ポリエステル樹脂を液晶性ポリエステル樹脂（Ａ−３）に変更し、ガラス繊維が供給されるゾーンの温度を３３４℃、その他のゾーンを３２４℃に設定し、スクリュー回転数２５０ｒ．ｐ．ｍの条件で溶融混練した点以外は、実施例１と同様にしてペレットを得た。そして、スナップフィット性、セルフタッピング性、ウェルド強度、流動バラツキを評価した。液晶性ポリエステル樹脂（Ａ−３）を、高化式フローテスター（オリフィス０．５φ×１０ｍｍ）を用い、温度３３４℃で３分間滞留させた後、剪断速度１００ｓ-1で溶融粘度を測定した。溶融粘度は１２６３Ｐａ・ｓであった。【００９３】
［比較例４］
（Ａ）液晶性ポリエステル樹脂を液晶性ポリエステル樹脂（Ａ−３）に変更し、シリンダ温度を全て３２４℃に設定し、スクリュー回転数２５０ｒ．ｐ．ｍの条件で溶融混練した点以外は、実施例２と同様にしてペレットを得た。そして、スナップフィット性、セルフタッピング性、ウェルド強度、流動バラツキを評価した。液晶性ポリエステル樹脂（Ａ−３）を、高化式フローテスター（オリフィス０．５φ×１０ｍｍ）を用い、温度３３４℃で３分間滞留させた後、温度３２４℃まで降温させてから剪断速度１００ｓ-1で溶融粘度を測定した。溶融粘度は２０８０Ｐａ・ｓであった。【００９４】
［比較例５］
（Ａ）液晶性ポリエステル樹脂を液晶性ポリエステル樹脂（Ａ−４）に変更し、ガラス繊維が供給されるゾーンの温度を２５３℃、その他のゾーンを２９３℃に設定し、スクリュー回転数２５０ｒ．ｐ．ｍの条件で溶融混練した点以外は、実施例１と同様にしてペレットを得た。そして、スナップフィット性、セルフタッピング性、ウェルド強度、流動バラツキを評価した。液晶性ポリエステル樹脂（Ａ−３）を、高化式フローテスター（オリフィス０．５φ×１０ｍｍ）を用い、温度３０３℃で３分間滞留させた後、温度２５３℃まで降温させてから剪断速度１００ｓ-1で溶融粘度を測定した。溶融粘度は７０２Ｐａ・ｓであった。【００９５】
［比較例７］
ガラス繊維が供給されるゾーンの温度を３３４℃、その他のゾーンを３２４℃に設定し、スクリュー回転数２５０ｒ．ｐ．ｍの条件で溶融混練した点以外は、実施例１と同様にしてペレットを得た。そして、スナップフィット性、セルフタッピング性、ウェルド強度、流動バラツキを評価した。液晶性ポリエステル樹脂（Ａ−１）を高化式フローテスター（オリフィス０．５φ×１０ｍｍ）を用い、温度３３４℃で３分間滞留させた後、剪断速度１００ｓ-1で溶融粘度を測定した。溶融粘度は４８Ｐａ・ｓであった。【００９６】
［比較例８］
ガラス繊維が供給されるゾーンの温度を２７４℃、その他のゾーンを３２４℃に設定し、スクリュー回転数２５０ｒ．ｐ．ｍの条件で溶融混練した点以外は、実施例１と同様にしてペレットを得た。そして、スナップフィット性、セルフタッピング性、ウェルド強度、流動バラツキを評価した。液晶性ポリエステル樹脂（Ａ−１）を、高化式フローテスター（オリフィス０．５φ×１０ｍｍ）を用い、温度３３４℃で３分間滞留させた後、温度２７４℃まで降温させてから剪断速度１００ｓ-1で溶融粘度を測定した。溶融粘度は４０９３Ｐａ・ｓであった。
【表１】
2012090411.tif 000006
【００９７】
表１からも明らかなように、実施例１〜８の液晶性ポリエステル樹脂組成物は、比較例１〜８に示した液晶性ポリエステル樹脂組成物と比較して、スナップフィット性、セルフタッピング性、ウェルド強度に優れ、流動バラツキが小さいことがわかる。
【符号の説明】
【００９８】
１  スナップフィット部
２  基板
【図１】
2012090411.tif 000010
【図２】
2012090411.tif 000011
【図３】
2012090411.tif 000012
【図４】
2012090411.tif 000013
【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
下記構造単位（Ｉ）、（ＩＩ）、（ＩＩＩ）、（ＩＶ）および（Ｖ）から構成される液晶性ポリエステル樹脂１００重量部およびガラス繊維１０〜１００重量部を少なくとも含有する液晶性樹脂組成物であって、
前記ガラス繊維の重量平均繊維長（Ｍｗ）が２００〜５００μｍであり、
繊維長１５００μｍ以上のガラス繊維を、全ガラス繊維中０．１〜５．０重量％含有することを特徴とする液晶性ポリエステル樹脂組成物。
【化１】
2012090411.tif 000014
【請求項２】
前記ガラス繊維の重量累積繊維長分布曲線における累積度９０％繊維長（Ｄ９０）と累積度１０％繊維長（Ｄ１０）の比（Ｄ９０／Ｄ１０）が、５．０以下であることを特徴とする請求項１記載の液晶性ポリエステル樹脂組成物。
【請求項３】
請求項１もしくは２に記載の液晶性ポリエステル樹脂組成物中のガラス繊維の繊維長度数分布における最頻値（Ｓ）の繊維長が、重量平均繊維長（Ｍｗ）の０．２５倍以上０．９０倍未満であることを特徴とする請求項１もしくは２記載の液晶性ポリエステル樹脂組成物。
【請求項４】
構造単位（Ｉ）が、構造単位（Ｉ）、（ＩＩ）および（ＩＩＩ）の合計に対して６５〜８０モル％であり、
構造単位（ＩＩ）が、構造単位（ＩＩ）および（ＩＩＩ）の合計に対して５５〜８５モル％であり、
構造単位（ＩＶ）が、構造単位（ＩＶ）および（Ｖ）の合計に対して５０〜９５モル％であることを特徴とする請求項１〜３のいずれか記載の液晶性ポリエステル樹脂組成物。
【請求項５】
少なくとも下記構造単位（Ｉ）、（ＩＩ）、（ＩＩＩ）、（ＩＶ）および（Ｖ）から構成される液晶性ポリエステル樹脂およびガラス繊維を、複数の供給口を有する押出機により溶融混練する液晶性ポリエステル樹脂組成物の製造方法であって、
押出機駆動側の第１供給口から液晶性ポリエステル樹脂を供給し、
第１供給口よりも下流側にある第２供給口からガラス繊維を供給し、
ガラス繊維供給部における液晶性ポリエステル樹脂の剪断速度１００ｓ−１における溶融粘度を１００〜５０００Ｐａ・ｓとすることを特徴とする請求項１〜４のいずれか記載の液晶性ポリエステル樹脂組成物の製造方法。
【化２】
2012090411.tif 000015
【請求項６】
請求項１〜４のいずれか記載の液晶性ポリエステル樹脂組成物を射出成形してなる成形品。
【請求項７】
成形品がコネクターであることを特徴とする請求項６記載の成形品。
【手続補正２】
【補正対象書類名】明細書
【補正対象項目名】００１２
【補正方法】変更
【補正の内容】
【００１２】
（２）上記（１）記載の液晶性ポリエステル樹脂組成物である。この液晶性ポリエステル樹脂組成物は、前記ガラス繊維の重量累積繊維長分布曲線における累積度９０％繊維長（Ｄ９０）と累積度１０％繊維長（Ｄ１０）の比（Ｄ９０／Ｄ１０）が５．０以下である。
【手続補正３】
【補正対象書類名】明細書
【補正対象項目名】００４６
【補正方法】変更
【補正の内容】
【００４６】
また、本発明の実施形態の液晶性ポリエステル樹脂組成物に含まれるガラス繊維の重量累積繊維長分布曲線において、累積度９０％繊維長（Ｄ９０）と累積度１０％繊維長（Ｄ１０）の比（Ｄ９０／Ｄ１０）が５．０以下であることが好ましい。そのような態様とすることにより、成形品のセルフタッピング性、ウェルド強度をより改善することができる。さらに、スナップフィット性をより向上させる観点から、累積度９０％繊維長（Ｄ９０）と累積度１０％繊維長（Ｄ１０）の比（Ｄ９０／Ｄ１０）は、４．５以下であることがより好ましく、４．０以下であることが最も好ましい。
【手続補正４】
【補正対象書類名】明細書
【補正対象項目名】００４９
【補正方法】変更
【補正の内容】
【００４９】
また、ガラス繊維の重量累積繊維長分布曲線における累積度９０％繊維長（Ｄ９０）と、累積度１０％繊維長（Ｄ１０）と、から比（Ｄ９０／Ｄ１０）を算出した。
【手続補正５】
【補正対象書類名】明細書
【補正対象項目名】００８１
【補正方法】変更
【補正の内容】
【００８１】
（１）液晶性ポリエステル組成物中のガラス繊維長
各実施例および比較例で得られた液晶性ポリエステル樹脂組成物からなるペレット１０ｇを、空気中において５５０℃で８時間加熱して、樹脂を除去した。残存したガラス繊維を、光学式顕微鏡を用いて倍率１２０倍にて観察し、無作為に選択した１０００個以上のガラス繊維の繊維長を倍率１２０倍にて測定した。重量平均繊維長（Ｍｗ）は（Σｎｉ・Ｌｉ２）／（Σｎｉ・Ｌｉ）で示される。ここで、Ｌｉは、ガラス繊維の繊維長の範囲（区分）である。ｎｉは、（繊維長がＬｉに含まれるガラス繊維の本数）／（測定したガラス繊維の全本数）で算出される。繊維長１５００μｍ以上のガラス繊維含有量（重量％）は（Σｎａ・Ｌａ）／（Σｎｉ・Ｌｉ）×１００で示される。ここで、Ｌａは、１５００μｍ以上の範囲に含まれるガラス繊維の繊維長の範囲（区分）である。ｎａは、（繊維長がＬａに含まれるガラス繊維の本数）／（測定したガラス繊維の全本数）で算出される。また、ガラス繊維の重量累積繊維長分布曲線における累積度９０％繊維長（Ｄ９０）と、累積度１０％繊維長（Ｄ１０）から比（Ｄ９０／Ｄ１０）を算出した。
【手続補正６】
【補正対象書類名】明細書
【補正対象項目名】００９４
【補正方法】変更
【補正の内容】
【００９４】
［比較例５］
（Ａ）液晶性ポリエステル樹脂を液晶性ポリエステル樹脂（Ａ−４）に変更し、ガラス繊維が供給されるゾーンの温度を２５３℃、その他のゾーンを２９３℃に設定し、スクリュー回転数２５０ｒ．ｐ．ｍの条件で溶融混練した点以外は、実施例１と同様にしてペレットを得た。そして、スナップフィット性、セルフタッピング性、ウェルド強度、流動バラツキを評価した。液晶性ポリエステル樹脂（Ａ−４）を、高化式フローテスター（オリフィス０．５φ×１０ｍｍ）を用い、温度３０３℃で３分間滞留させた後、温度２５３℃まで降温させてから剪断速度１００ｓ−１で溶融粘度を測定した。溶融粘度は７０２Ｐａ・ｓであった。
【手続補正７】
【補正対象書類名】明細書
【補正対象項目名】００９６
【補正方法】変更
【補正の内容】
【００９６】
［比較例８］
ガラス繊維が供給されるゾーンの温度を２７４℃、その他のゾーンを３２４℃に設定し、スクリュー回転数２５０ｒ．ｐ．ｍの条件で溶融混練した点以外は、実施例１と同様にしてペレットを得た。そして、スナップフィット性、セルフタッピング性、ウェルド強度、流動バラツキを評価した。液晶性ポリエステル樹脂（Ａ−１）を、高化式フローテスター（オリフィス０．５φ×１０ｍｍ）を用い、温度３３４℃で３分間滞留させた後、温度２７４℃まで降温させてから剪断速度１００ｓ−１で溶融粘度を測定した。溶融粘度は４０９３Ｐａ・ｓであった。
【表１】
2012090411.tif 000016
【手続補正８】
【補正対象書類名】明細書
【補正対象項目名】００９７
【補正方法】変更
【補正の内容】
【００９７】
表１からも明らかなように、実施例１〜９の液晶性ポリエステル樹脂組成物は、比較例１〜８に示した液晶性ポリエステル樹脂組成物と比較して、スナップフィット性、セルフタッピング性、ウェルド強度に優れ、流動バラツキが小さいことがわかる。
【国際調査報告】
2012090411.tif 000017
2012090411.tif 000018
2012090411.tif 000019
2012090411.tif 000020